(57)【要約】【課題】雄部材の合成樹脂突起部にワレの損傷が起き難いスライドドアストッパを提供すること。【解決手段】本発明は、雄部材と雌部材からなるスライドドアストッパであって、雄部材は、雄部材用金属台座にインサート成形された合成樹脂製の突起部の形態の雄型係合部を含み、雄型係合部は、その表面には開口しない空隙を内部に有しており、空隙は、雄型係合部中央点を含む位置に存在しており、Ｚ方向中央点断面において、空隙のＸ方向長さＬＸ１は、雄型係合部のＸ方向長さＬＸ２の２０％以上７０％未満になっており、空隙のＹ方向長さＬＹ１は、雄型係合部のＹ方向長さＬＹ２の２０％以上７０％未満になっており、空隙のＺ方向長さＬＺ１は、雄部材用金属台座の遠位端部と雄型係合部の先端部との間の雄型係合部のＺ方向長さＬＺ２の１５％以上５０％未満になっている。【選択図】図３
2019151966.tif 000002
【特許請求の範囲】
【請求項１】
雄部材と雌部材からなるスライドドアストッパであって、
前記雄部材が、車両のボディまたはスライドドアのうちのいずれか一方に取り付けられ、前記雌部材が、前記車両の前記ボディまたは前記スライドドアうちのもう一方に取り付けられるようになっており、
前記雄部材は、雄部材用金属台座にインサート成形された合成樹脂製の突起部の形態の雄型係合部を含み、
前記雌部材は、雌部材用金属台座にインサート成形された合成樹脂製の雌型係合部を含み、
前記雌型係合部は、前記雄型係合部を受け入れるための係合開口部を有しており、
前記雄型係合部は、その表面には開口しない空隙を内部に有しており、前記空隙は、雄型係合部中央点を含む位置に存在しており、
前記雄型係合部が前記雄部材用金属台座から突出する方向をＺ方向としたときに、前記雄型係合部の中の前記雄部材用金属台座の最もＺ方向遠位側の遠位端部と前記雄型係合部の先端部との間のＺ方向中央点を通り、前記Ｚ方向に対して垂直方向のＺ方向中央断面内に、前記雄型係合部中央点は位置しており、
前記Ｚ方向中央点断面において、前記雄型係合部の断面形状の長さが最小となる方向をＹ方向とし、前記Ｙ方向と直交する方向をＸ方向としたときに、前記雄型係合部中央点は、前記雄型係合部の断面形状の長さのＸ方向中央かつＹ方向中央の点に位置しており、
前記Ｚ方向中央点断面において、前記空隙のＸ方向長さ（ＬＸ１）は、前記雄型係合部のＸ方向長さ（ＬＸ２）の２０％以上７０％未満になっており、前記空隙のＹ方向長さ（ＬＹ１）は、前記雄型係合部のＹ方向長さ（ＬＹ２）の２０％以上７０％未満になっており、
前記空隙のＺ方向長さ（ＬＺ１）は、前記雄部材用金属台座の前記遠位端部と前記雄型係合部の前記先端部との間の前記雄型係合部のＺ方向長さ（ＬＺ２）の１５％以上５０％未満になっている、スライドドアストッパ。
【請求項２】
前記空隙のＸ方向長さ（ＬＸ１）は、前記雄型係合部のＸ方向長さ（ＬＸ２）の３５％以上７０％未満になっており、前記空隙のＹ方向長さ（ＬＹ１）は、前記雄型係合部のＹ方向長さ（ＬＹ２）の３５％以上７０％未満になっており、前記空隙のＺ方向長さ（ＬＺ１）は、前記雄型係合部のＺ方向長さ（ＬＺ２）の３０％以上５０％未満になっている、請求項１に記載されたスライドドアストッパ。
【請求項３】
前記雄型係合部および前記雌型係合部の合成樹脂は、ナイロン、ポリアセタール、およびポリエーテルイミドからなる群から選択された１種以上からなる、請求項１または請求項２に記載されたスライドドアストッパ。
【請求項４】
前記雄型係合部および前記雌型係合部の合成樹脂が、黒鉛、二硫化モリブデン、二硫化タングステン、窒化硼素、およびポリテトラフルオロエチレンからなる群から選択された１種以上の固体潤滑剤をさらに含む、請求項１から３までのいずれか一項に記載のスライドドアストッパ。
【請求項５】
前記雄型係合部および前記雌型係合部の合成樹脂が、ＣａＦ２、ＣａＣｏ３、タルク、マイカ、ムライト、酸化鉄、リン酸カルシウム、チタン酸カリウム、およびＭｏ２Ｃ（モリブデンカーバイト）からなる群から選択された１種以上の充填材を１〜１０体積％でさらに含む、請求項１から請求項４までのいずれか一項に記載のスライドドアストッパ。
【発明の詳細な説明】
【技術分野】
【０００１】
本発明は車両のスライドドアストッパに関する。
【背景技術】
【０００２】
従来、ミニバンやワンボックスカーの後部ドアを中心に、多くの車種でスライドドアが採用されている。スライドドアは、通常のドアに比べ大きく開き、さらに、ボディに平行に開くため、ドアを開けてもスペースをとらないという利点を備えている。
【０００３】
特許文献１に開示されているように、スライドドアには、車両走行中の車両内外方向へのスライドドアの振れを防止するために、ドア閉鎖端にダウンストッパが設けられている。ダウンストッパによりスライドドアの内外方向への移動が規制されて振れ止めがなされる。
【０００４】
しかし、スライドドアは、全閉状態の車両走行時の加減速による振動等により、振れてしまうことがあり、このようなスライドドアの振れを規制する目的で、スライドドアストッパが設けられている。このスライドドアストッパは、雄部材と雌部材からなる。雄部材が、車両のボディまたはスライドドアのうちのいずれか一方に取り付けられ、雌部材が、車両のボディまたはスライドドアうちのもう一方に取り付けられる。雄部材は、金属台座にインサート成形された合成樹脂の突起部を有し、雌部材は、金属台座にインサート成形された合成樹脂の開口部（雄部材の突起部が挿入される空間）を有している。
【０００５】
スライドドア全閉時は、雄部材の合成樹脂突起部が、雌部材の合成樹脂開口部に挿入されることによって、車両に対するスライドドアの振れを規制し、スライドドアを位置決めする機能を有するが、ドア開閉時の雄部材の雌部材への挿入をスムーズなものとするため、雄部材が雌部材に挿入された際に両者の間に隙間が形成されるようになっている。この隙間により、車両走行時の加減速や振動からスライドドアが振れる際に、雄部材の合成樹脂突起部の側面と、雌部材の合成樹脂開口部の側面とが接触して負荷が加わることにより摩耗が発生し、両者の間の隙間が増加し、結果として、スライドドアストッパの雄部材の合成樹脂突起部にワレが発生するという損傷の問題があった。
【０００６】
加えて、スライドドアの開閉によって、また、開閉時の力加減によって、雄部材の合成樹脂突起部の側面と雌部材の合成樹脂開口部の側面との間で局部的な強いアタリが発生することで、雄部材の合成樹脂突起部の側面と、雌部材の合成樹脂開口部の側面の摩耗が促進され、雄部材と雌部材との間の隙間がさらに増加し、スライドドアストッパの雄部材の合成樹脂突起部にワレがさらに発生しやすくなる損傷の問題があった。
【０００７】
そこで、特許文献１は、雌部材の開口部をゴム弾性体で形成することによって、全閉時のスライドドアの振れを防止する効果を得たが、ゴム弾性体で成形されているため、スライドドア開閉時の摺動による摩擦力が高くなるので耐摩耗性に対して問題があるために、スライドドアストッパの雄部材の合成樹脂突起部にワレがさらに発生しやすくなる損傷の問題があった。
【０００８】
特許文献２は、雌部材の合成樹脂開口部の側面に複数の凹溝（リブ）を形成して、スライドドア開閉時の雄部材の突起部と雌部材の開口部との間の局部的な強いアタリの箇所の摩擦抵抗を低減させ、摩耗対策としたが、ドア開閉時にリブが局部的に接触することで応力集中が生じやすくなり、耐摩耗性が低下する問題があるために、スライドドアストッパの雄部材の合成樹脂突起部にワレがさらに発生しやすくなる損傷の問題があった。
【０００９】
特許文献３は、雄部材の係止突部と雌部材の係止筒部が硬質樹脂で作製され、雄部材の係止突部と雌部材の係止筒部の少なくとも一方が、筒状支持部材に内挿されており、かつ、筒状支持部材に対して弾性体で弾性連結されている。スライドドアが振れる際には、弾性体が変形することで接触部での負荷を緩和することができる。ドア開閉時の摺動に関しても、係止突部と係止筒部の当接部が硬質樹脂のため、当接部の強度面においても有効な構成となる。しかし、雌部材の例で言えば、硬質樹脂製の係止筒部と金属製の筒状支持部材とを弾性体で弾性連結した構成であり、各材料の接合境界部の弾性率が異なるため、それらの接合境界部においてせん断が起こりやすくなり、結果として、接合境界部の耐久性に問題があった。
【先行技術文献】
【特許文献】
【００１０】
【特許文献１】特開２００３−１７２０６９号公報
【特許文献２】特開２０１０−５９７２３号公報
【特許文献３】特開２０１４−１９０１０５号公報
【発明の概要】
【発明が解決しようとする課題】
【００１１】
そこで、本発明は、車両のスライドドアの開閉時において、スライドドアストッパの雄部材と雌部材が接触する際に、雄部材の側面に局所的な負荷が加わる場合でも、雄部材の合成樹脂突起部にワレの損傷が起き難い、スライドドアストッパを提供することを目的とする。
【課題を解決するための手段】
【００１２】
上記課題を解決するため、本発明は、雄部材と雌部材からなるスライドドアストッパであって、
前記雄部材が、車両のボディまたはスライドドアのうちのいずれか一方に取り付けられ、前記雌部材が、前記車両の前記ボディまたは前記スライドドアうちのもう一方に取り付けられるようになっており、
前記雄部材は、雄部材用金属台座にインサート成形された合成樹脂製の突起部の形態の雄型係合部を含み、
前記雌部材は、雌部材用金属台座にインサート成形された合成樹脂製の雌型係合部を含み、
前記雌型係合部は、前記雄型係合部を受け入れるための係合開口部を有しており、
前記雄型係合部は、その表面には開口しない空隙を内部に有しており、前記空隙は、雄型係合部中央点を含む位置に存在しており、
前記雄型係合部が前記雄部材用金属台座から突出する方向をＺ方向としたときに、前記雄型係合部の中の前記雄部材用金属台座の最もＺ方向遠位側の遠位端部と前記雄型係合部の先端部との間のＺ方向中央点を通り、前記Ｚ方向に対して垂直方向のＺ方向中央断面内に、前記雄型係合部中央点は位置しており、
前記Ｚ方向中央点断面において、前記雄型係合部の断面形状の長さが最小となる方向をＹ方向とし、前記Ｙ方向と直交する方向をＸ方向としたときに、前記雄型係合部中央点は、前記雄型係合部の断面形状の長さのＸ方向中央かつＹ方向中央の点に位置しており、
前記Ｚ方向中央点断面において、前記空隙のＸ方向長さ（ＬＸ１）は、前記雄型係合部のＸ方向長さ（ＬＸ２）の２０％以上７０％未満になっており、前記空隙のＹ方向長さ（ＬＹ１）は、前記雄型係合部のＹ方向長さ（ＬＹ２）の２０％以上７０％未満になっており、
前記空隙のＺ方向長さ（ＬＺ１）は、前記雄部材用金属台座の前記遠位端部と前記雄型係合部の前記先端部との間の前記雄型係合部のＺ方向長さ（ＬＺ２）の１５％以上５０％未満になっている。
【００１３】
本発明のスライドドアストッパでは、車両のスライドドアの全閉時の振動、および開閉時の局部的な強いアタリによる衝撃により負荷が加わる状況において、雄部材の合成樹脂の雄型係合部に存在する空隙によって、以下の理由によりワレの損傷の進行が防がれる。
【００１４】
雄部材と雌部材が接触して負荷が加わると、雄型係合部に存在する空隙が弾性変形する。そのため、本発明のスライドドアストッパでは、車両のスライドドアの全閉時および開閉時の振動および衝撃による負荷が加わる場合に、雄型係合部に存在する空隙が弾性変形を起こすことにより、スライドドアストッパに加わる振動および衝撃による負荷が緩和される。つまり、雄部材の内部の空隙が弾性変形することで、雄部材と雌部材の接触部での合成樹脂の弾性変形量が少なくなり、ワレの発生が抑制される。
【００１５】
雄型係合部に空隙を有していない従来のスライドドアストッパでは、雄部材と雌部材が接触して負荷が加わると、雄部材の合成樹脂突起部のワレの損傷が発生しやすくなる。
【００１６】
本発明の一具体例によれば、前記空隙のＸ方向長さ（ＬＸ１）は、前記雄型係合部のＸ方向長さ（ＬＸ２）の３５％以上７０％未満になっており、前記空隙のＹ方向長さ（ＬＹ１）は、前記雄型係合部のＹ方向長さ（ＬＹ２）の３５％以上７０％未満になっており、前記空隙のＺ方向長さ（ＬＺ１）は、前記雄型係合部のＺ方向長さ（ＬＺ２）の３０％以上５０％未満になっていることが、さらに好ましい。空隙の体積の下限値の増加により、上記の空隙の作用効果がさらに高まるからである。
【００１７】
本発明の一具体例によれば、前記雄型係合部および前記雌型係合部の合成樹脂は、ナイロン、ポリアセタール、およびポリエーテルイミドからなる群から選択された１種以上からなることが好ましい。
【００１８】
本発明の一具体例によれば、前記雄型係合部および前記雌型係合部の合成樹脂が、黒鉛、二硫化モリブデン、二硫化タングステン、窒化硼素、およびポリテトラフルオロエチレンからなる群から選択された１種以上の固体潤滑剤をさらに含むことが好ましい。
【００１９】
本発明の一具体例によれば、前記雄型係合部および前記雌型係合部の合成樹脂が、ＣａＦ２、ＣａＣｏ３、タルク、マイカ、ムライト、酸化鉄、リン酸カルシウム、チタン酸カリウム、およびＭｏ２Ｃ（モリブデンカーバイト）からなる群から選択された１種以上の充填材を１〜１０体積％でさらに含むことが好ましい。
【図面の簡単な説明】
【００２０】
【図１】本発明のスライドドアストッパが設置される自動車を模式的に示す概略側面図である。
【図２】本発明の実施形態による雄部材を示す上面図である。
【図３】図２のＡ−Ａ断面を示す図である。
【図４】図２のＢ−Ｂ断面を示す図である。
【図５】雌部材を示す斜視図である。
【図６】図５のＣ−Ｃ断面を示す図である。
【図７】本発明の実施形態による雄部材と雌部材とが嵌合した状態を示す断面図の一例である。
【図８】図７とは別の角度から、本発明の実施形態による雄部材と雌部材とが嵌合した状態を示す断面図の一例である。
【図９】雄部材と雌部材が局所的な負荷が加わりながら嵌合する直前の状態を示す断面図の一例である。
【図１０】図３に相当する雄部材の断面と、Ｄ−Ｄ断面とを示す図である。
【発明を実施するための形態】
【００２１】
図１は、スライドドア１２がボディ１１に対して開閉移動する自動車１０を模式的に示す概略側面図である。このスライドドア１２は、自動車１０の外枠を形成するボディ１１に対して、案内レール１３に沿ってスライド可能に設置されている。このスライドドア１２は、後方（Ｂ方向）にスライドさせると自動車１０の乗降口が開いた状態となり、前方（Ｆ方向）にスライドさせると自動車１０の乗降口が閉じた状態となる。
【００２２】
図１では、スライドドア１２が、全閉状態で示されている。例えば、図１に示す位置に、スライドドアストッパ１４が設けられており、スライドドア１２が全閉状態のときに、スライドドア１２のボディ１１に対する振れを規制するようになっている。
【００２３】
スライドドアストッパ１４は、雄部材２０と雌部材３０からなる。雄部材２０が、車両のボディ１１またはスライドドア１２のうちのいずれか一方に取り付けられ、雌部材３０が、車両のボディ１１またはスライドドア１２うちのもう一方に取り付けられるようになっている。
【００２４】
図２は、雄部材２０を示す上面図である。図３は、図２のＡ−Ａ断面を示している。図４は、図２のＢ−Ｂ断面を示している。図５は、雌部材３０を示す斜視図である。図６は、図５のＣ−Ｃ断面を示している。図７および図８は、雄部材２０と雌部材３０とが嵌合した状態を示す断面図である。
【００２５】
図２〜図４を参照すれば、雄部材２０は、雄部材用金属台座２１にインサート成形された合成樹脂製の雄型係合部２２を含む。雄型係合部２２は、雄部材用金属台座２１から突出する突起部を形成している。雄部材用金属台座２１には、接合孔２３が設けられており、雄部材用金属台座２１が、接合孔２３を通して、ねじ等の締結部材によって、車両のボディ１１またはスライドドア１２に固定されるようになっている。
【００２６】
図５および図６を参照すれば、雌部材３０は、雌部材用金属台座３１にインサート成形された合成樹脂製の雌型係合部３２を含む。雌型係合部３２は、雌部材用金属台座３１から突出する形状となっている。雌型係合部３２は、雄型係合部２２を受け入れるための係合開口部３３を有しており、係合開口部３３の周囲には、周縁部３４が形成されている。雌部材用金属台座３１には、接合孔３５が設けられており、雌部材用金属台座３１は、接合孔３５を通して、ねじ等の締結部材によって、車両のボディ１１またはスライドドア１２に固定されるようになっている。
【００２７】
雌部材３０の係合開口部３３は、深さ方向に次第に断面積が減少するように、テーパーを付してもよい。この構成により、スライドドア１２とボディ１１との間の組み付け性が変動し、雌部材３０の係合開口部３３と雄型係合部２２との位置関係がずれたとしても、スムーズな挿入が可能となる。また、係合開口部３３の内面にリブがあっても良い。また、係合開口部３３の形状に対応するように、雄型係合部２２は、雄型係合部先端に向かう方向に次第に断面積が減少するように、テーパーを付してもよい。また、嵌合するときの抵抗を減らすために、雄型係合部側面にエア抜き溝を設けてもよい。また、打音防止のために、雄部材用金属台座２１の上に緩衝材を設けてもよい。また、雄型係合部の先端の頂面と側面との間の角部に湾曲形状を付してもよい。
【００２８】
図７および図８に本発明によるスライドドアストッパの断面を概略的に示す。スライドドアの全閉時には、雄部材２０と雌部材３０が嵌合された状態となる。
【００２９】
図９は、開閉試験における、雄型係合部の側面と雌部材の係合開口部の内側面３８との間で局所的な強い負荷が加わる直前の状態を示している。雄型係合部の局所アタリ部も示している。
【００３０】
図１０は、図３に相当する雄部材２０の断面と、Ｄ−Ｄ断面とを示している。雄型係合部は、その表面には開口しない空隙２４を内部に有している。空隙２４は、雄型係合部中央点２５を含む位置に存在している。雄型係合部が雄部材用金属台座から突出する方向をＺ方向としたときに、雄型係合部の中の雄部材用金属台座の最もＺ方向遠位側の遠位端部２６と雄型係合部の先端部２７との間のＺ方向中央点を通り、Ｚ方向に対して垂直方向のＺ方向中央断面Ｄ−Ｄ内に、雄型係合部中央点は位置している。また、Ｚ方向中央点断面において、雄型係合部の断面形状の長さが最小となる方向をＹ方向とし、Ｙ方向と直交する方向をＸ方向としたときに、雄型係合部中央点は、雄型係合部の断面形状の長さのＸ方向中央かつＹ方向中央の点に位置している。
【００３１】
Ｚ方向中央点断面Ｄ−Ｄにおいて、空隙のＸ方向長さＬＸ１は、雄型係合部のＸ方向長さＬＸ２の２０％以上７０％未満になっており、空隙のＹ方向長さＬＹ１は、雄型係合部のＹ方向長さＬＹ２の２０％以上７０％未満になっている。また、空隙のＺ方向長さＬＺ１は、雄部材用金属台座の遠位端部と雄型係合部の先端部との間の雄型係合部のＺ方向長さＬＺ２の１５％以上５０％未満になっている。
【００３２】
雄部材２０の雄型係合部２２の寸法の一例としては、Ｚ方向中央点断面Ｄ−Ｄにおいて、雄型係合部２２のＸ方向長さＬＸ２が１５〜２５ｍｍであり、Ｙ方向長さＬＹ２が５〜１５ｍｍであり、Ｚ方向長さＬＺ２が１５〜２０ｍｍである。また、雌部材３０の係合開口部３３は、前記雄部材２０の雄型係合部２２に対応する寸法を有する。ただし、本発明のスライドドアストッパ１４は、これらの寸法に限定されない。
【００３３】
このように、雄型係合部の中に空隙を有することにより、雄部材と雌部材が接触して負荷が加わると、雄型係合部内の空隙が弾性変形する。そのため、本発明のスライドドアストッパでは、車両のスライドドアの全閉時および開閉時の振動および衝撃によって負荷が加わる場合に、雄型係合部に存在する空隙が弾性変形を起こすことにより、スライドドアストッパに加わる振動および衝撃による負荷が緩和される。
【００３４】
なお、空隙のＸ方向長さＬＸ１が雄型係合部のＸ方向長さＬＸ２の２０％未満であったり、または、空隙のＹ方向長さＬＹ１が雄型係合部のＹ方向長さＬＹ２の２０％未満であったり、または、空隙のＺ方向長さＬＺ１が雄型係合部のＺ方向長さＬＺ２の１５％未満であると、負荷が加わった場合に弾性変形が不十分となり、ワレが発生しやすくなる場合がある。
【００３５】
また、空隙のＸ方向長さＬＸ１が雄型係合部のＸ方向長さＬＸ２の７０％以上であったり、または、空隙のＹ方向長さＬＹ１が雄型係合部のＹ方向長さＬＹ２の７０％以上であったり、または、空隙のＺ方向長さＬＺ１が雄型係合部のＺ方向長さＬＺ２の５０％以上であると、雄型係合部の強度が低くなる虞がある。
【００３６】
以上の機構により、本発明のスライドドアストッパは、車両のスライドドアの全閉時および開閉時の振動および衝撃による負荷が加わっても、スライドドアストッパの雄部材と雌部材の摩耗の進行が防がれ、両者の間の隙間の増加が防がれる。
【００３７】
本発明では、前記空隙のＸ方向長さＬＸ１は、前記雄型係合部のＸ方向長さＬＸ２の３５％以上７０％未満になっており、前記空隙のＹ方向長さＬＹ１は、前記雄型係合部のＹ方向長さＬＹ２の３５％以上７０％未満になっており、前記空隙のＺ方向長さＬＺ１は、前記雄型係合部のＺ方向長さＬＺ２の３０％以上５０％未満になっていることがさらに好ましい。空隙の体積の下限値の増加により、上記の空隙の作用効果がさらに高まるからである。
【００３８】
雄型係合部２２および雌型係合部３２の合成樹脂は、ナイロン、ポリアセタール、およびポリエーテルイミドからなる群から選択された１種以上からなることが好ましい。
【００３９】
雄型および雌型係合部の合成樹脂が、黒鉛、二硫化モリブデン、二硫化タングステン、窒化硼素、およびポリテトラフルオロエチレンからなる群から選択された１種以上の固体潤滑剤をさらに含んでもよい。この固体潤滑剤を含有することにより、両者の摺動特性が高まり、接触した際の負荷を軽減する事ができる。固体潤滑剤の含有量は、１０体積％とすることが好ましい。
【００４０】
また、雄型係合部および雌型係合部の合成樹脂は、ＣａＦ２、ＣａＣｏ３、タルク、マイカ、ムライト、酸化鉄、リン酸カルシウム、チタン酸カリウムおよびＭｏ２Ｃ（モリブデンカーバイト）からなる群から選択された１種以上の充填材を１〜１０体積％でさらに含んでもよい。この充填材を含有することにより、両者の耐摩耗性を高めることができる。
【００４１】
本発明で使用する金属台座の材料は、例えば、Ｆｅ合金、Ａｌ合金、Ｃｕ合金等を用いることができるが、それらに限定されない。
【００４２】
以上の本発明の構成とは異なり、従来のスライドドアストッパは、雄型係合部に空隙を有していないために、車両のスライドドアの全閉時および開閉時の振動および衝撃による負荷が、雄部材と雌部材の接触時に直接加わりやすく、ワレが発生して損傷しやすくなる。
また、雌部材の雌型係合部に空隙を有する場合、車両のスライドドアの全閉時および開閉時の振動および衝撃による、特に強いアタリの負荷が加わった場合、雌部材の強度が不足して（特に、周縁部３４において）ワレが発生して損傷しやすくなる。
【００４３】
上記に説明したスライドドアストッパについて、製造工程に沿って以下に詳細に説明する。
（１）予め、所定形状に加工した金属台座を準備する。金属台座は、Ｆｅ合金、Ａｌ合金、Ｃｕ合金等を用いることができるが、それらに限定されない。
【００４４】
（２）合成樹脂原材料の準備
合成樹脂の原材料としては、ナイロン、ポリアセタール、ポリエーテルイミドのうちから選ばれる１種以上からなるものを用いることができる。
【００４５】
（３）雄部材の雄型係合部および雌部材の雌型係合部の製造
雄型および雌型係合部の合成樹脂の製造は、上記原材料等から、射出成形機を用いて、「型締め」、「射出」、「冷却」の工程を経て製造する。
【００４６】
「型締め」
シリンダーのホッパーから合成樹脂粒、およびその他の任意材料（固体潤滑剤、充填材等）の原材料を投入し、シリンダー内を１８０℃から２７０℃の温度で加熱しながら、シリンダー内でスクリューが回転して、これらの合成樹脂等の材料を溶融混練する。この際、シリンダー内のスクリュー内部に所定量（製品に必要な量）の樹脂が溜められる。
【００４７】
「供給（射出および保圧）」
シリンダー内のスクリューから押し出された一定量の合成樹脂を、予めセットした雄部材用金属台座から突出する突起部、および雌部材用金属台座から突出する係合開口部を覆うように金型に供給（射出）する。この際、雄型係合部においては、１００〜１２０ＭＰａの射出圧力で供給（射出）を行い、金型に所定量の樹脂を充填した後は、１１０〜１４０ＭＰａと供給（射出）圧力より高めの保圧制御を行い、保圧時間は３〜５秒と短く設定する。また、雌型係合部においては、１００〜１２０ＭＰａの射出圧力で供給（射出）を行い、金型に所定量の樹脂を充填した後は、７０〜１００ＭＰａと、供給（射出）圧力より低めの保圧制御を行い、保圧時間は１５〜２０秒に設定する。なお、溶融樹脂はスプルー、ランナー、ゲートを経て金型に供給されるが、ゲートの方式はフィルムゲート、３点ゲート等、特に限定されない。
【００４８】
「冷却」
金型温度は、シリンダー内の温度よりも約１５０℃〜２３０℃低く（３５℃〜４０℃）設定し、雌型係合部における冷却時間は１５〜２０秒と設定し、雄型係合部における冷却時間は３〜５秒と短く設定し、冷却を行う。金型の金型壁内部には、合成樹脂の冷却のために冷却流体通路が形成されている。スクリューから金型に供給（射出）された溶融状態の合成樹脂は、冷却により、次第に粘度が高くなって固化が始まり、金属台座が覆われた形状で、雄部材および雌部材が取り出される。
【００４９】
（４）組み付け構造
合成樹脂を被覆した雄部材および雌部材を、各金属台座に設けられた接合孔に、ねじ等の締結部材を通して、車両のボディまたはスライドドアに固定して組み付ける。
【００５０】
（５）組織制御
（空隙の制御）
次に、雄型係合部の合成樹脂の空隙の制御方法について説明する。空隙の制御は、上記のスライドドアストッパの雄型係合部の製造工程において、供給（射出）後の保圧の圧力を従来より高くし、かつ保圧および冷却時間を従来より短くすることにより行う。具体的には、保圧圧力は、供給（射出）圧力よりも約１０ＭＰａ〜２０ＭＰａ高く（１１０ＭＰａ〜１４０ＭＰａ）設定し、かつ保圧時間および冷却時間を３秒〜５秒と短く設定する。これに対して、従来の保圧の圧力は、（雌型係合部と同様に）供給（射出）圧力よりも約２０ＭＰａ〜３０ＭＰａ低く（７０ＭＰａ〜１００ＭＰａ）し、かつ従来の保圧および冷却時間を１５〜２０秒と設定していた。
【００５１】
金型へ溶融樹脂が供給されると、保圧により樹脂が金型にさらに押し込まれた後、冷却により固化が開始するが、従来の保圧圧力に対して、本発明では保圧圧力が高いために、金型内の樹脂量が多く、より供給金型の壁面に合成樹脂が接触しやすい。また、保圧時間および冷却時間が従来の設定時間に対して、本発明では短いために、供給金型の壁面に接触する雄型係合部の表面付近の合成樹脂は、温度が高い状態から急冷が行われて急速に固化し始める。他方、中央部の合成樹脂は、表面付近に対して徐冷となり、ゆっくりと固化するが、先に固化し始めた表面付近の合成樹脂に引っ張られて内部の樹脂が収縮しながら固化されるために、雄型係合部の中央付近に空隙が形成されることとなる。（従来の製造方法よりも、本発明の製造方法は樹脂量が多く緻密なために、空隙が、本明細書で規定された適度なサイズとなる。）
【００５２】
従来技術では、保圧圧力は、供給（射出）圧力よりも約２０ＭＰａ〜３０ＭＰａ低く（７０ＭＰａ〜１００ＭＰａ）設定するために、本発明に対して金型壁面に接触する樹脂量が少なく、かつ保圧および冷却時間を１５〜２０秒と長く設定するために、表面付近と中央部の冷却速度の差が小さいために空隙は形成されない。
【００５３】
（６）空隙の測定方法
雄型係合部の空隙は、スライドドアストッパの雄部材の断面（図１０参照）を光学顕微鏡用いて倍率２．５倍で撮影して行う。具体的には、得られた撮影画像から一般的な画像解析手法（例えば、解析ソフト：Ｉｍａｇｅ−Ｐｒｏ  Ｐｌｕｓ（Ｖｅｒｓｉｏｎ４．５）：（株）プラネトロン製）を用いて、空隙のＸ方向長さＬＸ１、Ｙ方向長さＬＹ１、およびＺ方向長さＬＺ１を求める。また前記と同様の手法によって、雄型係合部のＸ方向長さＬＸ２、Ｙ方向長さＬＹ２、およびＺ方向長さＬＺ２を求めたあと、雄型係合部のＸ方向長さＬＸ２に対する雄型係合部のＸ方向長さＬＸ２の比率割合、雄型係合部のＹ方向長さＬＹ２に対する雄型係合部のＹ方向長さＬＹ２の比率割合、および、雄型係合部のＺ方向長さＬＺ２に対する雄型係合部のＺ方向長さＬＺ２の比率割合を算出した。異なる断面での測定を行うために、雄部材を複数個作製し、所望の断面で切断した。
【実施例】
【００５４】
実施例１〜１０および比較例１１〜１３の雄型係合部の原材料である合成樹脂（ＰＯＭポリアセタール、ＰＡ１１ナイロン１１、ＰＥＩポリエーテルイミド）粒子は、平均粒径が１０μｍであるものを用いた。実施例７〜９の原材料として用いた繊維状粒子（ガラス繊維）は粒子の平均粒径が、原材料である合成樹脂の平均粒径に対して８０％のものを用い、実施例８および９の原材料として用いた固体潤滑剤（Ｇｒ）の粒子は、粒子の平均粒径が合成樹脂の平均粒子に対して２５％のものを用いた。また実施例９の原材料として用いた充填材（ＣａＦ２）の粒子は、粒子の平均粒子が合成樹脂粒子の平均粒径に対して２５％のものを用いた。また、各実施例および比較例について、開閉試験用および空隙測定用として、複数個の検体を用意した。
【００５５】
上記の原材料を表１に示す組成比率で秤量し、この組成物を予めペレット化した。このペレットをホッパーに投入し、順に型締め、射出、冷却工程を通して、雄部材用金属台座に合成樹脂製の雄型係合部をインサート成形して、雄部材を作製した。なお、実施例１、４、および７〜１０では、射出圧力を１２０ＭＰａ、保圧を１４０ＭＰａで５秒、金型温度４０℃で冷却時間を３秒とした。実施例２および５では、射出圧力を１１０ＭＰａ、保圧を１３０ＭＰａで３秒、金型温度３５℃で冷却時間を５秒とした。実施例３および６では、射出圧力を１００ＭＰａ、保圧を１４０ＭＰａで５秒、金型温度４０℃で冷却時間を５秒とした。比較例１１では、射出圧力を１２０ＭＰａ、保圧を８０ＭＰａで１５秒、金型温度４０℃で冷却時間を２０秒とした。比較例１２では、射出圧力を１２０ＭＰａ、保圧を１３０ＭＰａで３秒、金型温度４０℃で冷却時間を２０秒とした。比較例１３では、射出圧力を１２０ＭＰａ、保圧を１６０ＭＰａで５秒、金型温度３５℃で冷却時間を３秒とした。
【００５６】
また、実施例１〜１０および比較例１１〜１３の雌型係合部の原材料である合成樹脂（ＰＯＭポリアセタール）粒子は、平均粒径が１０μｍであるものを用いて、射出圧力を１２０ＭＰａ、保圧を８０ＭＰａで１５秒、金型温度４０℃で冷却時間を２０秒にて、従来の方法で雌部材を作製した。なお、上記方法で作製した雌部材の雌型係合部には空隙は確認されなかった。
【００５７】
【表１】
2019151966.tif 000003
【００５８】
作製した実施例および比較例のスライドドアストッパの雄部材を、上記に説明した測定方法により空隙の有無を確認し、その結果を表１の「空隙の有無」欄に示し、また空隙が有る場合の空隙の長さの比率を算出し、その結果を表１の「空隙の各長さ比率」欄に示した。
【００５９】
なお、作製した雄部材の雄型係合部のＸ方向長さは２０ｍｍであり、Ｙ方向長さは１０ｍｍであり、Ｚ方向長さは１０ｍｍであった。また、雌部材の雌型係合部の開口部は前記雄部材の雄型係合部を受け入れ得る長さ（Ｘ方向２８ｍｍ×Ｙ方向１２ｍｍ×Ｚ方向１５ｍｍ）であった。
【００６０】
さらに、各実施例および各比較例のスライドドアストッパの雄部材と雌部材を用いて、表２に示す条件で（局所負荷が加わるように雌部材を１０℃傾斜させる）開閉試験（図９参照）を行った。表１の「ワレの発生有無」欄に、雄部材の雄型係合部側面を拡大鏡で観察して、雄部材の側面にワレが確認された場合には「有」、確認されなかった場合は「無」と示した。
【００６１】
【表２】
2019151966.tif 000004
【００６２】
表１に示す結果から分かるとおり、実施例１〜１０は、比較例１１〜１３に対して、開閉試験後の雄部材の雄型係合部側面にワレは見られなかった。さらに、実施例４〜９は、雄係合部に存在する空隙のＸ方向長さＬＸ１が、雄型係合部のＸ方向長さＬＸ２の２０％以上７０％未満であり、かつＺ方向長さＬＺ１が、雄型係合部のＺ方向長さＬＺ２の１５％以上５０％未満であり、かつＹ方向長さＬＹ１が、雄型係合部のＹ方向長さＬＹ２の３５％以上７０％未満であるために、ワレが全く見られなかった。この理由は、上記で説明したように、負荷が加わる場合、雄型係合部に存在する空隙が弾性変形することで、雄部材と雌部材の接触部での負荷が緩和されるからである。
【００６３】
これに対し、比較例１１は、従来の設定条件にて製造したために、雄部材の雄型係合部に空隙が確認されなかった。そのため、開閉時の負荷によりワレが発生しやすくなったと考えられる。
【００６４】
比較例１２は、保圧を射出圧力より高めに設定したが、冷却時間を４０秒と設定したことで徐冷となり、空隙のサイズが本発明に満たないためにワレが発生したと考えられる。
【００６５】
比較例１３は、保圧が高すぎた為に、金型内の樹脂が過充填となり、かつ冷却時間が３秒と設定したことで急冷となり、空隙のサイズが本発明よりも大きくなったために係合部の強度が低下したことにより、ワレが発生しやすくなったと考えられる。
【符号の説明】
【００６６】
１０  自動車
１１  ボディ
１２  スライドドア
１３  案内レール
１４  スライドドアストッパ
２０  雄部材
２１  雄部材用金属台座
２２  雄型係合部
２３  接合孔
２４  空隙
２５  雄型係合部中央点
２６  遠位端部
２７  先端部
３０  雌部材
３１  雌部材用金属台座
３２  雌型係合部
３３  係合開口部
３４  周縁部
３５  接合孔
【図１】
2019151966.tif 000005
【図２】
2019151966.tif 000006
【図３】
2019151966.tif 000007
【図４】
2019151966.tif 000008
【図５】
2019151966.tif 000009
【図６】
2019151966.tif 000010
【図７】
2019151966.tif 000011
【図８】
2019151966.tif 000012
【図９】
2019151966.tif 000013
【図１０】
2019151966.tif 000014